(57)【要約】【課題】  本発明の目的は、通常の単方向照明測色による色（２０度測色値）及び目視で感じられる色（２度測色値）の双方において、光沢感及び黒色感に優れたニュートラルな黒を出力することのできるブラックインク組成物を提供することにある。【解決手段】  本発明は、フタロシアニン系顔料と、ベンズイミダゾロン系顔料と、カーボンブラック顔料とを含有するブラックインク組成物を提供する。特に、本発明は、樹脂コート層を有するメディア上の記録物に記録した際に、２０度測色のＬ＊値が０．５以下の場合、２０度測色のａ＊値が２度測色のａ＊値よりも０以上１．３以下の範囲で大きい、前記ブラックインク組成物を提供する。【選択図】  図１
2006206701.tif 000002
【特許請求の範囲】
【請求項１】
フタロシアニン系顔料と、ベンズイミダゾロン系顔料と、カーボンブラック顔料とを含有するブラックインク組成物。
【請求項２】
樹脂コート層を有するメディアに記録した際に、２０度測色のＬ＊値が０．５以下の場合、２０度測色のａ＊値が２度測色のａ＊値よりも０以上１．３以下の範囲で大きい、請求項１記載のブラックインク組成物。
【請求項３】
前記フタロシアニン系顔料が、Ｃ．Ｉ．ピグメントブルー１５：４、１５：３、又は１５：２である、請求項１又は２記載のブラックインク組成物。
【請求項４】
前記ベンズイミダゾロン系顔料が、Ｃ．Ｉ．ピグメントイエロー１５１、Ｃ．Ｉ．ピグメントイエロー１８０、Ｃ．Ｉ．ピグメントイエロー１８１、Ｃ．Ｉ．ピグメントオレンジ６４、Ｃ．Ｉ．ピグメントバイオレット３２、及びＣ．Ｉ．ピグメントレッド１８５からなる群より選択される、請求項１〜３の何れかに記載のブラックインク組成物。
【請求項５】
前記フタロシアニン系顔料及び前記ベンズイミダゾロン系顔料の合計と、前記カーボンブラック顔料との重量比が、１／２以下である、請求項１〜４の何れかに記載のブラックインク組成物。
【請求項６】
前記フタロシアニン系顔料と、前記ベンズイミダゾロン系顔料と、前記カーボンブラック顔料との重量比が、０．０１〜０．１５／０．０１〜０．１５／１．５である、請求項１〜５の何れかに記載のブラックインク組成物。
【請求項７】
前記フタロシアニン系顔料と前記ベンズイミダゾロン系顔料との重量比が、１／２〜１／１０である、請求項１〜６の何れかに記載のブラックインク組成物。
【請求項８】
請求項１〜７の何れかに記載のブラックインク組成物を少なくとも含むインクカートリッジ。
【請求項９】
請求項１〜７の何れかに記載のブラックインク組成物を少なくとも用いて記録する記録方法。
【請求項１０】
請求項１〜７の何れかに記載のブラックインク組成物を少なくとも用いて記録された記録物。
【発明の詳細な説明】
【技術分野】
【０００１】
本発明は、主としてフォトブラックインク用のインク組成物、詳細には、通常の４５度方向の照明に対して、正反射４５度よりも２度だけ法線から離れた反射色（ブロンズカラー）がニュートラルになるだけでなく、目視での色（通常の４５度方向の照明に対して、正反射４５度よりも２０度だけ法線から離れた反射色）もニュートラルにすることのできるブラックインク組成物に関する。
【背景技術】
【０００２】
従来から、補色顔料を用いることによってニュートラルな黒を出力できるブラックインク組成物が種々開発されている。
【０００３】
英国特許第２３７０５８０Ａ号明細書には、補色顔料として、フタロシアニン系顔料とジオキサン系顔料とを同時に含有することで、低彩度なブラックインク組成物が得られることが開示されている（特許文献１）。しかし、かかるブラックインク組成物では、樹脂コート層を有するメディアに記録した際、目視で感じられる色がニュートラルにならない。
【０００４】
また、米国特許第５８０３９５８号明細書及び米国特許第６５６５２０２Ｂ２号明細書にも、補色顔料を用いたブラックインク組成物が開示されている（特許文献２及び３）。しかし、これらのブラックインク組成物は、補色顔料／カーボンブラック顔料の比が０．６６以上であり、前記公報に開示のものと同様に、目視で感じられる色がニュートラルにならない。
【０００５】
【特許文献１】英国特許第２３７０５８０Ａ号明細書
【特許文献２】米国特許第５８０３９５８号明細書
【特許文献２】米国特許第６５６５２０２Ｂ２号明細書
【発明の開示】
【発明が解決しようとする課題】
【０００６】
本発明が解決しようとする問題点は、前述した従来技術における問題点である。
従って、本発明の目的は、ブロンズカラー（２度測色値）及び目視で感じられる色（２０度測色値）の双方において、光沢感及び黒色感に優れたニュートラルな黒を出力することのできるブラックインク組成物を提供することにある。
【０００７】
また、本発明の他の目的は、２０度測色値及び２度測色値の双方において、光沢感及び黒色感に優れたニュートラルな黒を出力することのできる記録方法を提供することにある。
【課題を解決するための手段】
【０００８】
本発明者は、鋭意研究した結果、補色顔料として特定の顔料を用いたブラックインク組成物が、前記目的を達成し得ることの知見を得た。
【０００９】
本発明は、前記知見に基づきなされたもので、下記１を提供するものである。
１．フタロシアニン系顔料と、ベンズイミダゾロン系顔料と、カーボンブラック顔料とを含有するブラックインク組成物。
【００１０】
また、本発明は、下記２〜１１をそれぞれ提供するものである。
２．樹脂コート層を有するメディアに記録した際に、２０度測色のＬ＊値が０．５以下の場合、２０度測色のａ＊値が２度測色のａ＊値よりも０以上１．３以下の範囲で大きい、前記１記載のブラックインク組成物。
【００１１】
３．前記フタロシアニン系顔料が、Ｃ．Ｉ．ピグメントブルー１５：４、１５：３、又は１５：２である、前記１又は２記載のブラックインク組成物。
【００１２】
４．前記ベンズイミダゾロン系顔料が、Ｃ．Ｉ．ピグメントイエロー１５１、Ｃ．Ｉ．ピグメントイエロー１８０、Ｃ．Ｉ．ピグメントイエロー１８１、Ｃ．Ｉ．ピグメントオレンジ６４、Ｃ．Ｉ．ピグメントバイオレット３２、及びＣ．Ｉ．ピグメントレッド１８５からなる群より選択される、前記１〜３の何れかに記載のブラックインク組成物。
【００１３】
５．前記フタロシアニン系顔料及び前記ベンズイミダゾロン系顔料の合計と、前記カーボンブラック顔料との重量比が、１／２以下である、前記１〜４の何れかに記載のブラックインク組成物。
【００１４】
６．前記フタロシアニン系顔料と、前記ベンズイミダゾロン系顔料と、前記カーボンブラック顔料との重量比が、０．０１〜０．１５／０．０１〜０．１５／１．５である、前記１〜５の何れかに記載のブラックインク組成物。
【００１５】
７．前記フタロシアニン系顔料と前記ベンズイミダゾロン系顔料との重量比が、１／２〜１／１０である、前記１〜６の何れかに記載のブラックインク組成物。
【００１６】
８．前記ブラックインク組成物を少なくとも含むインクカートリッジ。
【００１７】
９．前記ブラックインク組成物を少なくとも用いて記録する記録方法。
【００１８】
１０．前記ブラックインク組成物を少なくとも用いて記録された記録物。
【発明の効果】
【００１９】
本発明によれば、２０度測色値及び２度測色値の双方において、光沢感及び黒色感に優れたニュートラルな黒を出力することのできるブラックインク組成物が提供される。
【発明を実施するための最良の形態】
【００２０】
〔ブラックインク組成物〕
以下に本発明に係るブラックインク組成物について、その好ましい実施態様に基づき説明する。
【００２１】
本発明に係るブラックインク組成物は、上述の通り、フタロシアニン系顔料と、ベンズイミダゾロン系顔料と、カーボンブラック顔料とを含有するものである。
【００２２】
本発明のブラックインク組成物は、樹脂コート層を有するメディアに記録した際に、２０度測色のＬ＊値が０．５以下の場合、２０度測色のａ＊値が２度測色のａ＊値よりも０以上１．３以下の範囲で大きいことが好ましい。かかる範囲にあれば、２０度測色値及び２度測色値の双方において、光沢感及び黒色感に一層優れたニュートラルなニュートラル黒色感記録物を出力することができる。
【００２３】
ここで、２度測色とは、通常の４５度方向の照明に対して、正反射４５度よりも２度だけ法線から離れた反射色（ブロンズカラー）をいう。
また、２０度測色とは、通常の４５度方向の照明に対して、正反射４５度よりも２０度だけ法線から離れた反射色をいう。
ａ＊値及びＬ＊値とは、それぞれ国際照明委員会（ＣＩＥ）が規定するＤ６５光源におけるＣＩＥ  Ｌａｂに準拠した値である。
【００２４】
また、本明細書において、「樹脂コート層を有するメディア」とは、前述したブラックインク組成物を用いて画像を形成する面（被記録面）が少なくとも樹脂による塗工層で被覆されているものの全てを意味する。この樹脂コート層を有するメディアは、通常、８５度光沢度が１２０以下のものが用いられる。ここで、８５度光沢度は、日本電色工業株式会社製の「ＰＧ１Ｍ」等を用いて測定される。尚、測定に際しては、標準光沢板８５度光沢度が１００を示すように予め測定装置を調整しておく。
【００２５】
樹脂コート層を有するメディアとしては、８５度光沢度が７０〜１２０である鏡面調メディア、例えば、１ｍ以上離れたところから蛍光灯を当てた場合に該蛍光灯の写像の輪郭が目視で確認できるような樹脂コート層を有するメディア等が挙げられ、その代表的な一例として、８５度光沢度が８１であるセイコーエプソン社製の「ＰＧＰＰ（Premium Glossy Photo Paper）」、「写真用紙＜光沢＞」等が挙げられる。
【００２６】
また、樹脂コート層を有するメディアの別の例としては、８５度光沢度が１０〜７０であるセミグロス調メディアや、８５度光沢度が１０以下であるマット調メディア等が挙げられる。
【００２７】
本発明に用いられるフタロシアニン系顔料としては、Ｃ．Ｉ．ピグメントブルー１５：４、１５：３、１５：２等が挙げられる。これらの顔料は、一種又は二種以上で用いられる。
【００２８】
本発明に用いられるベンズイミダゾロン系顔料としては、Ｃ．Ｉ．ピグメントイエロー１５１、Ｃ．Ｉ．ピグメントイエロー１８０、Ｃ．Ｉ．ピグメントイエロー１８１、Ｃ．Ｉ．ピグメントオレンジ６４、Ｃ．Ｉ．ピグメントバイオレット３２、及びＣ．Ｉ．ピグメントレッド１８５等が挙げられる。これらの顔料は、一種又は二種以上で用いられる。
【００２９】
本発明に用いられるカーボンブラック顔料としては、特に制限はなく、通常ブラック顔料に用いられるカーボンブラックを用いることができる。
【００３０】
本発明において、フタロシアニン系顔料及びベンズイミダゾロン系顔料の合計と、カーボンブラック顔料との重量比は、１／２以下であることが、２０度測色のＬ＊および２度測色のＬ＊が小さくなるので好ましい。
【００３１】
また、フタロシアニン系顔料と、ベンズイミダゾロン系顔料と、カーボンブラック顔料との重量比は、０．０１〜０．１５／０．０１〜０．１５／１．５であることが、光沢感及び黒色感に優れたニュートラルな黒を出力できる点で好ましい。
【００３２】
また、ベンズイミダゾロン系顔料はフタロシアニン系顔料に対して、重量比で、１／２〜１／１０であることが、ニュートラルな黒を出力できる点で好ましい。
【００３３】
フタロシアニン系顔料とベンズイミダゾロン系顔料とカーボンブラック顔料の合計量は、本発明のブラックインク組成物中、１．０〜４．０重量％であることが好ましい。
【００３４】
本発明に係るブラックインク組成物は、前述した顔料の他に、湿潤剤として高沸点有機溶媒を含むことが好ましい。高沸点有機溶媒を加えることによって、インクジェット記録用に用いた場合に、インクの乾燥を防いでインクジェットプリンタのヘッドでの目詰まりが抑制される。高沸点有機溶媒としては、例えば、エチレングリコール、ジエチレングリコール、トリエチレングリコール、ポリエチレングリコール、ポリプロピレングリコール、プロピレングリコール、ブチレングリコール、１，２，６−ヘキサントリオール、チオグリコール、ヘキシレングリコール、グリセリン、トリメチロールエタン、トリメチロールプロパン等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル等の多価アルコールのアルキルエーテル類；尿素、２−ピロリドン、Ｎ−メチル−２−ピロリドン、１，３−ジメチル−２−イミダゾリジノン、トリエタノールアミン等の有機アルカリ、糖アルコール等の糖類等が挙げられ、これらの１種又は２種以上が用いられる。
【００３５】
高沸点有機溶媒の含有量は、本発明のブラックインク組成物中、５〜３０重量％、特に１０〜２０重量％であることが好ましい。
【００３６】
特に、本発明に係るブラックインク組成物には、目詰まり防止の向上と、記録画像の光沢を向上させるために、グリセリンを１２重量％以上加えることが好ましい。グリセリンとともに、トリエタノールアミン等の有機アルカリを添加してもよい。トリエタノールアミンは、インクのｐＨ調整剤および分散安定剤としての機能をも有するものであり、インク中において０．１〜１０重量％の範囲内で使用することが好ましい。
【００３７】
本発明に係るブラックインク組成物は、色材として前述した特定の顔料を使用するとともに、該顔料を分散するための分散剤を含有するものが好ましい。分散剤は、この種の顔料インクに使用可能であるものを特に制限なく用いることができ、例えば、カチオン性分散剤、アニオン性分散剤、ノニオン性分散剤や界面活性剤等が挙げられる。アニオン性分散剤の例としては、ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。また、アニオン性界面活性剤の例としては、ドデシルベンゼンスルホン酸ナトリウム、ラウリル酸ナトリウム、ポリオキシエチレンアルキルエーテルサルフェートのアンモニウム塩等が挙げられ、ノニオン性界面活性剤の例としては、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミド等が挙げられ、これらの１種又は２種以上が用いられる。特に、顔料の分散安定性を高める観点から、スチレン−（メタ）アクリル酸共重合体を用いることが好ましい。
【００３８】
分散剤は、本発明のブラックインク組成物中において、前記顔料の合計重量を基準として、固形分換算で、通常１４０重量％以下で含まれる。
【００３９】
前記分散剤は、前記顔料の重量を基準として、固形分換算で好ましくは１０〜１４０重量％、更に好ましくは１０〜１００重量％含まれる。また、インク量に対する分散剤の含有量は、固形分換算で好ましくは０．１〜１０重量％、更に好ましくは０．３〜３重量％である。
【００４０】
また、本発明に係るブラックインク組成物は、記録媒体への濡れ性を高めてインクの浸透性を高める観点から、浸透促進剤を含有させることができる。浸透促進剤としては、例えば、メタノール、エタノール、ｉｓｏ−プロピルアルコール等のアルコール類；エチレングリコールモノメチルエーテル、ジエチレングリコールモノエチルエーテル、ジエチレングリコールモノブチルエーテル、トリエチレングリコールモノブチルエーテル、プロピレングリコールモノブチルエーテル、ジプロピレングリコールモノブチルエーテル等の多価アルコールの低級アルキルエーテル；１，２−ペンタンジオール、１，２−ヘキサンジオール等のジオール等が挙げられ、これらの１種又は２種以上が用いられる。特に、ジエチレングリコールモノブチルエーテル、トリエチレングリコールモノブチルエーテル若しくは１，２−ヘキサンジオール、またはこれらの２種以上を用いることが好ましい。
【００４１】
前記浸透促進剤は、前記インク中、好ましくは１〜２０重量％、更に好ましくは５〜１５重量％含有される。
【００４２】
また、本発明に係るブラックインク組成物は、前記浸透促進剤と同様に、記録媒体への濡れ性を高めてインクの浸透性を高める観点から、アニオン性界面活性剤、ノニオン性界面活性剤、カチオン性界面活性剤、両性界面活性剤等の各種界面活性剤を用いることもでき、特に、アセチレングリコール系化合物やシリコーン系化合物を用いることが好ましい。該アセチレングリコール系化合物としては、市販されているものを用いることができ、例えば、オルフィンＹ、サーフィノール８２、４４０、４６５、４８５（何れも商品名、エア・プロダクツ・アンド・ケミカルズ社製）、オルフィンＳＴＧ、オルフィンＥ１０１０（何れも商品名、日信化学株式会社製）等が挙げられ、これらの１種又は２種以上が用いられる。特に、オルフィンＥ１０１０、サーフィノール４６５を用いることが好ましい。また、該シリコーン系化合物としては、市販品としてＢＹＫ３４７、３４８またはＢＹＫＵＶ３５１０（ビックケミージャパン製）等のポリシロキサン系化合物を用いることができる。特に、光沢感と耐擦性の観点から、ポリシロキサン系化合物が好ましい。
【００４３】
アセチレングリコール系化合物及び／又はシリコーン系化合物は、前記インク中、好ましくは０．０１〜５重量％、更に好ましくは０．１〜１．０重量％、特に好ましくは０．１〜０．５重量％含有される。
【００４４】
また、本発明に係るブラックインク組成物は、インクの乾燥時間を短縮する観点から、低沸点有機溶媒を含むことができる。該低沸点有機溶媒としては、例えば、メタノール、エタノール、ｎ−プロピルアルコール、ｉｓｏ−プロプルアルコール、ｎ−ブタノール、ｓｅｃ−ブタノール、ｔｅｒｔ−ブタノール、ｉｓｏ−ブタノール、ｎ−ペンタノール等が挙げられ、これらの１種又は２種以上が用いられる。特に、一価アルコールが好ましい。
【００４５】
本発明に係るブラックインク組成物は、前述した顔料、分散剤、高沸点有機溶媒、浸透促進剤、アセチレングリコール系化合物及び／又はシリコーン系化合物等の成分を含有し、通常、バランスとして水を含有するものである。水は、イオン交換水、限外濾過水、逆浸透水、蒸留水等の純水又は超純水を用いることが好ましい。特に、これらの水を、紫外線照射又は過酸化水素添加等により滅菌処理した水は、長期間に亘ってカビやバクテリアの発生が防止されるので好ましい。
【００４６】
本発明に係るブラックインク組成物には、更に必要に応じて、水溶性ロジン類等の定着剤、安息香酸ナトリウム等の防黴剤・防腐剤、アロハネート類等の酸化防止剤・紫外線吸収剤、キレート剤、酸素吸収剤、ｐＨ調整剤等の添加剤を含有させることができ、これらの１種又は２種以上が用いられる。
【００４７】
本発明に係るブラックインク組成物は、従来公知の装置、例えば、ボールミル、サンドミル、アトライター、バスケットミル、ロールミル等を使用して、従来の顔料インクと同様に調製することができる。調製に際しては、メンブレンフィルターやメッシュフィルター等を用いて粗大粒子を除去することが好ましい。
【００４８】
本発明に係るブラックインク組成物は、その用途に特に制限はないが、ノズルからインクの液滴を吐出させ、該液滴を記録媒体に付着させて文字や図形等の画像を形成する記録方法であるインクジェット記録方法に用いられることが好ましく、特にオンデマンド型のインクジェット記録方法に用いられることが好ましい。オンデマンド型のインクジェット記録方法としては、例えば、プリンターヘッドに配設された圧電素子を用いて記録を行う圧電素子記録方法、プリンターヘッドに配設された発熱抵抗素子のヒーター等による熱エネルギーを用いて記録を行う熱ジェット記録方法等が挙げられ、何れのインクジェット記録方法にも好適に使用できる。本発明は、主として写真用紙等の記録媒体上に形成されるフォトブラック画像用のインク組成物として、また、前記ブラックインク組成物を含むインクカートリッジの形態として提供することができる。
【００４９】
本発明に係るブラックインク組成物は、画像を形成するための記録媒体として、インクジェット記録方法等において通常用いられる記録媒体に制限なく適用できるが、前述した樹脂コート層等の塗工層を有するメディアや普通紙（被記録面に繊維が露呈している記録媒体）等に好適に適用される。特に、本発明に係るブラックインク組成物は、樹脂コート層を有するメディアに適用すれば、画像を形成した際のドット表現による粒状性の目立ちの抑制を顕著に得ることができる。
【００５０】
〔記録方法〕
本発明は、前述したブラックインク組成物を用いて画像を形成する記録方法であり、特に、前述した実施形態に係るブラックインク組成物を用いるインクジェット記録方法等の記録方法が好適である。尚、本発明の記録方法は、前記ブラックインク組成物を用いる点以外については、通常のインクジェット記録方法等と同様にして実施される。
【００５１】
本発明に係る記録方法によれば、２０度測色値及び２度測色値の双方において、光沢感及び黒色感に優れたニュートラルな黒色感記録物を出力することができる。
【００５２】
本発明の記録方法においては、Ｄｕｔｙ１００％のインク重量が、７〜１３mg／inch2となるように画像を形成することが好ましい。
また、混合色は、Ｄｕｔｙ１２０％のインク重量が、８〜１６mg／inch2となるように画像を形成することが好ましい。
【００５３】
尚、本明細書において、「Ｄｕｔｙ」とは、下記式で定義され、算出される値Ｄの単位を示すものである。
【００５４】
Ｄ＝〔実印字ドット数／（縦解像度×横解像度）〕×１００また、Ｄｕｔｙ１００％とは、画素に対する単色の最大インク重量を意味する。
【００５５】
〔記録物〕
本発明は、前述したブラックインク組成物を用いて画像が形成されてなる記録物であり、特に、前述した実施形態のブラックインク組成物を用いたものが好適である。
【００５６】
〔変更形態〕
本発明は、前述した各実施形態を好適に提供するものであるが、これらの実施形態に限定されず、その趣旨を逸脱しない範囲内で種々の変更が可能である。
【００５７】
以下に、本発明の実施例及び試験例を挙げて、本発明をより具体的に説明するが、本発明は、かかる実施例により何等制限されるものではない。
【実施例１】
【００５８】
〔ブラックインク組成物の出力物測色〕
表１に示す組成のブラックインク組成物をそれぞれ調製し、インクジェットプリンタＰＭ９６０Ｃ（セイコーエプソン株式会社製）のインクカートリッジに、各インク組成物を供給した。このプリンタを用いて、写真用紙＜光沢＞（セイコーエプソン株式会社製、樹脂コート層を有するメディア）に、Ｄｕｔｙ２０％・４０％・６０％・８０％、解像度１４４０＊１４４０ｄｐｉで出力した。
【００５９】
【表１】
2006206701.tif 000003
【００６０】
＜光沢性評価＞
得られた記録物について、自動変角光度計（ＧＰ−２００型、村上色彩技術研究所製）を用いて、入射角４５度（スリット幅：入射側φ１ｍｍ、反射側φ１．５ｍｍ）、感度５００、煽り角度０度で、反射角４２〜４８度の反射光強度を測定した。このとき、光源に１２Ｖ−５０Ｗのハロゲンランプ、フィルターにＮＤ−１０を用い、標準版の光沢度が４２．５になるように、光源に印可する電圧を調整した。記録物の光沢度は、この測定条件下で測定された反射光強度の各値のうち最高値を意味する。なお、繰り返し誤差は±２．０以下であった。
下記式により記録物の光沢感を算出した。
光沢感＝（光沢度）／（鮮映性）2
ここで、光沢度とは、上記測定で得られた光沢度を意味し、また、鮮映性とは、記録画像の鮮映の程度を示すもの（写像性ともいう）であり、上記の光沢度測定の際に測定された反射光強度の各値の中から、その値が０．６以上となる反射角度の幅をいう。なお、上記式で算出された光沢感は、人の目視による光沢性の評価と略一致するものである。評価基準は以下の通りとした。
Ａ：単色の光沢感が４．０以上
Ｂ：単色の光沢感が４．０未満
【００６１】
＜黒色感評価＞
得られた記録物について、この出力物を偏角測色システム（日本分光社製の２度と２０度の同時測定が可能な分光側色計システム（ＡＲＭ-500Ｖ、Ｖ550、ＶＷＣＴ-615））を用いて、Ｄ65光源において、ベースラインをＸ，Ｙ，Ｚ＝0,0,0に設定し、２度と２０度の両角度で測色した。この測色値からＤｕｔｙごとにΔａ＊をそれぞれ求め、全ＤｕｔｙにおけるΔａ＊の平均値（平均角度依存）を算出した。この値は、ブロンズカラーと２０度測色の色相ずれ、すなわち、色が光源の角度に依存する程度を示している。小さいほど、光源の角度が変わっても黒さや色相が変化していないこと、すなわち色の角度依存がないことを示す。
また、このΔa＊の全Ｄｕｔｙにおける、最大値と最小値の差（黒色感）を算出した。よって、この値は、ブロンズカラーと２０度測色の色相ずれを全Ｄｕｔｙにわたって評価しているので、この値が小さいほど、Ｄｕｔｙや光源の角度が変わっても黒さや色相が変化し難いことを示す。
【００６２】
実施例１、比較例１〜３の各ブラックインク組成物による出力物の光沢感、平均角度依存及び黒色感は、次の通りであった。
光沢感  平均角度依存      黒色感
実施例１：  Ａ        ０．６        １．０
比較例１：  Ａ        １．３        ０．９
比較例２：  Ａ        ０．４        １．２
比較例３：  Ａ        ０．６        １．９
よって、比較例1では、光源の角度が変わったときに、２度測色のa＊が高いため、赤く光って観える場合があり、茶色っぽい黒に観える。比較例２及び３では、Ｄｕｔｙによって、２度測色のa＊が大きく変化するので、安定したモノクロ画像を形成することが困難である（図１に示すグラフ参照）。
【産業上の利用可能性】
【００６３】
本発明は、２０度測色値及び２度測色値の双方において、光沢感と平均角度依存と黒色感に優れたニュートラルな黒を出力することのできるブラックインク組成物として、産業上の利用可能性を有する。
【図面の簡単な説明】
【００６４】
【図１】実施例及び比較例の各インク組成物を用いた場合の２度測色のａ＊とｂ＊との関係を示すグラフである。
【図１】
2006206701.tif 000004